ПРОКЛЕИВАЮЩАЯ КОМПОЗИЦИЯ ДЛЯ БУМАГИ

1. Проклеивающая композиция для бумаги, включающая:
а) дисперсию димера кетена и
б) содержащий виниламин полимер с отрегулированным pH;
причем pH содержащего виниламин полимера с отрегулированным pH ниже 3,3, и проклеивающая композиция для бумаги обеспечивает повышенную эффективность проклейки.
2. Композиция по п.1, в которой pH содержащего виниламин полимера с отрегулированным рН составляет менее 3,0.
3. Композиция по п.2, в которой pH содержащего виниламин полимера составляет менее 2,5.
4. Композиция по п.1, в которой pH содержащего виниламин полимера составляет от 2,1 до 2,5.
5. Композиция по п.1, в которой дисперсия димера кетена стабилизирована крахмалом.
6. Композиция по п.1, в которой в качестве кислоты для регулирования рН содержащего виниламин полимера применяют соляную кислоту.
7. Способ получения устойчивой проклеивающей композиции, включающий:
а) регулировку pH содержащего виниламин полимера до величины ниже примерно 3,3; и
б) смешивание содержащего виниламин полимера с отрегулированным pH с дисперсией димера кетена.
8. Способ по п.7, в котором смесь содержащего виниламин полимера и димера кетена состаривают перед применением в течение по меньшей мере одного часа.
9. Способ по п.7, в котором смесь содержащего виниламин полимера и димера кетена состаривают перед применением в течение по меньшей мере трех часов.
10. Способ по п.7, в котором pH содержащего виниламин полимера доводят до величины ниже 3,0.
11. Способ по п.7, в котором pH содержащего виниламин полимера доводят до величины ниже 2,5.
12. Способ по п.7, в котором pH содержащего виниламин полимера доводят до величины от 2,1 до 2,5.
12-22
13. Способ по п.7, в котором димер кетена представляет собой димер алкилкетена, причем димер алкилкетена получают на основе веществ из группы, которая включает C-линейные насыщенные природные жирные кислоты, олеиновую кислоту, изостеариновую кислоту или смеси перечисленного.
14. Способ по п.7, в котором содержащий виниламин полимер включает полностью или частично гидролизованный поливинилформамид.
15. Способ по п.14, в котором полностью или частично гидролизованный поливинилформамид имеет степень гидролиза от 80 до 100%.
16. Способ по п.14, в котором полностью или частично гидролизованный поливинилформамид имеет степень гидролиза от 90 до 100%.
17. Способ по п.7, в котором содержащий виниламин полимер содержит поливиниламин.
18. Способ по п.7, в котором дисперсия димера кетена стабилизирована крахмалом.
19. Способ проклейки бумаги, включающий:
а) регулировку рН содержащего виниламин полимера до величины ниже примерно 3,3;
б) смешивание содержащего виниламин полимера с отрегулированным рН с дисперсией димера кетена;
в) выдерживание смеси содержащего виниламин полимера с дисперсией димера кетена в течение по меньшей мере одного часа;
г) применение смеси содержащего виниламин полимера и дисперсии димера кетена в качестве добавки в суспензию целлюлозы или на клеильном прессе.
20. Способ по п.19, в котором величина рН содержащего виниламин полимера составляет менее 2,5.